(57)【要約】【課題】軽量でありながら、機械的強度に優れたポリウレタンフォームを提供する。【解決手段】ポリウレタンフォームは、ポリオール及びポリイソシアネートを含む配合物を発泡させて得られる。前記ポリオールは、ポリエステル構造を有するポリカーボネートジオールと、１，５−ペンタンジオール及び１，６−ヘキサンジオールを用いて重合反応を行って得られたポリカーボネートジオールと、を含む。前記ポリウレタンフォームは、密度が０．１〜０．４ｇ／ｃｍ3であることを特徴とする。【選択図】なし【特許請求の範囲】
【請求項１】
ポリオール及びポリイソシアネートを含む配合物を発泡させて得られるポリウレタンフォームであって、
前記ポリオールは、ポリエステル構造を有するポリカーボネートジオールと、１，５−ペンタンジオール及び１，６−ヘキサンジオールを用いて重合反応を行って得られたポリカーボネートジオールと、を含み、
密度が０．１〜０．４ｇ／ｃｍ3であることを特徴とするポリウレタンフォーム。
【請求項２】
前記ポリエステル構造を有する前記ポリカーボネートポリオールと、前記１，５−ペンタンジオール及び前記１，６−ヘキサンジオールを用いて重合反応を行って得られた前記ポリカーボネートポリオールとの配合比は、１：９９〜９９：１である、請求項１に記載のポリウレタンフォーム。
【請求項３】
ＪＩＳ  Ｋ７２２１−２に準拠した５％歪み時の曲げ強度が５０Ｎ／ｃｍ2以上であり、曲げ強さが４００Ｎ／ｃｍ2以上である、請求項１又は２に記載のポリウレタンフォーム。
【請求項４】
ＪＩＳ  Ｋ７２２０に準拠した１０％歪み時の圧縮強度が３０Ｎ／ｃｍ2以上である、請求項１から３のいずれか１項に記載のポリウレタンフォーム。
【請求項５】
ＪＩＳ  Ｋ６７６７に準拠した圧縮永久ひずみが１０％以下である、請求項１から４のいずれか１項に記載のポリウレタンフォーム。
【請求項６】
前記配合物は、さらに水を含み、前記水を、前記ポリオール１００質量部に対し１〜５質量部を含む、請求項１から５のいずれか１項に記載のポリウレタンフォーム。
【請求項７】
前記配合物は、さらに、充填剤、繊維、接着性付与剤、界面活性剤、及び老化防止剤からなる群から選択される少なくとも１つを含む、請求項１から６のいずれか１項に記載のポリウレタンフォーム。
【発明の詳細な説明】
【技術分野】
【０００１】
本発明は、ポリオール及びポリイソシアネートを含む配合物を発泡させて得られるポリウレタンフォームに関する。
【背景技術】
【０００２】
タイヤのパンク時等に車両を走行させるための技術として、タイヤとリムの間の空洞領域にタイヤとは別体の中子（支持体）を配置しておき、パンク時に中子によってタイヤのトレッド部分を支持するランフラットタイヤシステムが知られている。支持体として、例えば、ポリウレタンフォームを材質とするものが知られている（特許文献１）。
【先行技術文献】
【特許文献】
【０００３】
【特許文献１】特開２００４−２９１７２５公報
【発明の概要】
【発明が解決しようとする課題】
【０００４】
上記ランフラットタイヤシステムでは、支持体には、車両の荷重を支えるために、十分な機械的強度を有していることが求められる。一方で、支持体には、軽量であることも求められている。
【０００５】
本発明は、軽量でありながら、機械的強度に優れたポリウレタンフォームを提供することを目的とする。
【課題を解決するための手段】
【０００６】
本発明の一態様は、ポリオール及びポリイソシアネートを含む配合物を発泡させて得られるポリウレタンフォームであって、
前記ポリオールは、ポリエステル構造を有するポリカーボネートジオールと、１，５−ペンタンジオール及び１，６−ヘキサンジオールを用いて重合反応を行って得られたポリカーボネートジオールと、を含み、
密度が０．１〜０．４ｇ／ｃｍ3であることを特徴とする。
【０００７】
前記ポリエステル構造を有する前記ポリカーボネートポリオールと、前記１，５−ペンタンジオール及び前記１，６−ヘキサンジオールを用いて重合反応を行って得られた前記ポリカーボネートポリオールとの配合比は、１：９９〜９９：１であることが好ましい。
【０００８】
ＪＩＳ  Ｋ７２２１−２に準拠した５％歪み時の曲げ強度が５０Ｎ／ｃｍ2以上であり、曲げ強さが４００Ｎ／ｃｍ2以上であることが好ましい。
【０００９】
ＪＩＳ  Ｋ７２２０に準拠した１０％歪み時の圧縮強度が３０Ｎ／ｃｍ2以上であることが好ましい。
【００１０】
ＪＩＳ  Ｋ６７６７に準拠した圧縮永久ひずみが１０％以下であることが好ましい。
【００１１】
前記配合物は、さらに水を含み、前記水を、前記ポリオール１００質量部に対し１〜５質量部を含むことが好ましい。
【００１２】
前記配合物は、さらに、充填剤、繊維、接着性付与剤、界面活性剤、及び老化防止剤からなる群から選択される少なくとも１つを含むことが好ましい。
【発明の効果】
【００１３】
上記態様によれば、軽量でありながら、機械的強度に優れたポリウレタンフォームが得られる。
【発明を実施するための形態】
【００１４】
以下、本実施形態のポリウレタンフォームについて説明する。
【００１５】
（ポリウレタンフォーム）
ポリオール及びポリイソシアネートを含む配合物を発泡させて得られるポリウレタンフォームである。
【００１６】
ポリオールは、一分子中に２個以上の水酸基を有する成分である。本実施形態において、ポリオールは、異なる２種類のポリカーボネートジオール、すなわち、（１）ポリエステル構造を有するポリカーボネートジオール（以降、ポリカーボネートジオール１ともいう）と、（２）１，５−ペンタンジオール及び１，６−ヘキサンジオールを用いて重合反応を行って得られたポリカーボネートジオール（以降、ポリカーボネートジオール２ともいう）と、を含む。このようなポリオールを含んだ配合物を発泡させることにより、低密度で、優れた曲げ強度、曲げ強さ、圧縮強度、圧縮永久ひずみを備えたポリウレタンフォームが得られる。なお、本明細書において、曲げ強度は、ＪＩＳ  Ｋ７２２１−２に準拠して測定した５％歪み時の曲げ強さを意味し、曲げ強さは、５％を超えてさらに歪ませ、破断したときの曲げ強さ（最大曲げ強さ）を意味する。また、本明細書において、圧縮強度は、ＪＩＳ  Ｋ７２２０に準拠して測定した１０％歪み時の圧縮強度（１０％変形圧縮応力）を意味する。圧縮永久ひずみは、ＪＩＳ  Ｋ６７６７に準拠して測定される圧縮永久ひずみを意味する。
【００１７】
上記２種類のポリカーボネートジオールのうち、ポリカーボネートジオール２が含まれていないと、ポリウレタンフォームの曲げ強度、曲げ強さ、圧縮強度、及び圧縮永久ひずみの少なくともいずれかが不十分となる。すなわち、ポリウレタンフォームの機械的強度（以降、単に強度ともいう）が不足する。また、上記２種類のポリカーボネートジオールのうち、ポリカーボネートジオール１が含まれていないと、ポリウレタンフォームは、所定の曲げ強度を満たすものの、曲げ強さは小さく、脆くなる。また、ポリウレタンフォームの圧縮強度が不十分となる。
【００１８】
ポリカーボネートジオール１は、ポリエステル構造を有するポリカーボネートジオールである。ポリエステル構造は、一般的に、ジオールとジカルボン酸の脱水縮合反応により得られる構造をいう。ポリカーボネートジオール１は、下記一般式（１）で表される構造、及び末端ヒドロキシル基を有する。
−［−Ｒ−Ｏ（ＣＯ）Ｏ−］l−      （１）
ポリカーボネートジオール１に含まれる一般式（１）の構造の間で、Ｒは各々独立しており、そのうちの一部はポリエステル構造を含む。ｌは１〜２０の整数である。
【００１９】
ポリカーボネートジオール１の数平均分子量は、３００〜３０００であることが好ましい。
【００２０】
ポリカーボネートジオール１には、例えば、東ソー社製のニッポラン９８１、９８０Ｒ、９８２Ｒを、単独でまたは２種以上組み合わせて用いることができる。ニッポラン９８１は、一般式（１）において、数平均分子量１０００である。ニッポラン９８０Ｒおよび９８２Ｒは、数平均分子量２０００である。
【００２１】
ポリカーボネートジオール２は、１，５−ペンタンジオール及び１，６−ヘキサンジオールとカーボネート化合物とを原料として、重合反応を行うことで得られたポリカーボネートジオールである。すなわち、ポリカーボネートジオール２は、下記一般式（２）で表される構造、及び末端ヒドロキシル基を有する。
−［−Ｒ1−Ｏ（ＣＯ）Ｏ−］m−［−Ｒ2−Ｏ（ＣＯ）Ｏ−］n−      （２）
一般式（２）において、Ｒ1及びＲ2は、互いに異なり、（ＣＨ２）５及び（ＣＨ２）６のいずれか一方である。ｍおよびｎはそれぞれ２〜１２の整数である。
【００２２】
ポリカーボネートジオール２の数平均分子量は、３００〜３０００であることが好ましい。
【００２３】
ポリカーボネートジオール２には、例えば、旭化成社のデュラノールＴ５６５０Ｅ、Ｔ５６５０Ｊ、Ｔ５６５１、Ｔ５６５２を、単独で又は２種以上組み合わせて用いることができる。デュラノールＴ５６５０Ｅは、一般式（２）において、ｍおよびｎがそれぞれ約２、数平均分子量５００である。デュラノールＴ５６５０Ｊは、一般式（２）において、ｍおよびｎがそれぞれ約３、数平均分子量８００である。デュラノールＴ５６５１は、一般式（２）において、ｍおよびｎがそれぞれ約４、数平均分子量１０００である。デュラノールＴ５６５２は、一般式（２）において、ｍおよびｎがそれぞれ約８、数平均分子量２０００である。
【００２４】
ポリカーボネートジオール１とポリカーボネートジオール２の配合比は、好ましくは９９：１〜１：９９であり、より好ましくは９０：１０〜１０：９０である。
また、ポリウレタンフォームの機械的強度を高める観点から、ポリカーボネートジオール２の配合量は、ポリカーボネートジオール１の配合量よりも多いことが好ましい。この場合、ポリカーボネートジオール１とポリカーボネートジオール２との配合比は、好ましくは１：１．５〜１：５であり、より好ましくは１：２〜１：４である。
【００２５】
ポリオールは、上記ポリカーボネートジオール１，２のほか、さらに、他のポリオールを含んでいてもよい。他のポリオールには、例えば、ポリカーボネートジオール１，２以外のポリカーボネートポリオール、ポリエーテルポリオール、ポリエステルポリオール、その他のポリオールを、単独で又は２種以上組み合わせて用いることができる。
【００２６】
ポリカーボネートジオール１，２以外のポリカーボネートポリオールは、ポリオールとジメチルカーボネートとの脱メタノール縮合反応、ポリオールとジフェニルカーボネートの脱フェノール縮合反応、または、ポリオールとエチレンカーボネートの脱エチレングリコール縮合反応などの反応を経て生成される。これらの反応で使用されるポリオールとしては、例えば、１，６−ヘキサンジオール、ジエチレングリコール、トリエチレングリコール、プロピレングリコール、１，３−ブタンジオール、１，４−ブタンジオール、ネオペンチルグリコール、ペンタンジオール、３−メチル−１，５−ペンタンジオール、オクタンジオール、１，４−ブチンジオール、ジプロピレングリコール、トリプロピレングリコール、ポリテトラメチレンエーテルグリコール等の飽和もしくは不飽和の各種グリコール類、１，４−シクロヘキサンジグリコール、１，４−シクロヘキサンジメタノールなどの脂環族グリコール等が挙げられる。
【００２７】
ポリエーテルポリオールとしては、例えばエチレングリコール、ジエチレングリコール、プロピレングリコール、ジプロピレングリコール、グリセリン、１，１，１−トリメチロールプロパン、１，２，５−ヘキサントリオール、１，３−ブタンジオール、１，４−ブタンジオール、４，４′−ジヒドロキシフェニルプロパン、４，４′−ジヒドロキシフェニルメタン、ペンタエリスリトール等の多価アルコールから選ばれる少なくとも１種に、エチレンオキサイド、プロピレンオキサイド、ブチレンオキサイド、スチレンオキサイド等から選ばれる少なくとも１種を付加させて得られるポリオール；ポリオキシテトラメチレンオキサイド等が例示される。
【００２８】
ポリエステルポリオールとしては、例えばエチレングリコール、プロピレングリコール、ブタンジオールペンタンジオール、ヘキサンジオール、シクロヘキサンジメタノール、グリセリン、１，１，１−トリメチロールプロパンその他の低分子ポリオールの１種または２種以上と、グルタル酸、アジピン酸、ピメリン酸、スベリン酸、セバシン酸、テレフタル酸、イソフタル酸、ダイマー酸その他の低分子カルボン酸やオリゴマー酸の１種または２種以上との縮合重合体；プロピオンラクトン、バレロラクトンなどの開環重合体等が例示される。
【００２９】
その他のポリオールとしては、例えばポリマーポリオール；ポリブタジエンポリオール；水素添加されたポリブタジエンポリオール；アクリルポリオール；エチレングリコール、ジエチレングリコール、プロピレングリコール、ジプロピレングリコール、ブタンジオール、ペンタンジオール、ヘキサンジオール、ポリエチレングリコールラウリルアミン（例えば、Ｎ，Ｎ−ビス（２−ヒドロキシエチル）ラウリルアミン）、ポリプロピレングリコールラウリルアミン（例えば、Ｎ，Ｎ−ビス（２−メチル−２−ヒドロキシエチル）ラウリルアミン）、ポリエチレングリコールオクチルアミン（例えば、Ｎ，Ｎ−ビス（２−ヒドロキシエチル）オクチルアミン）、ポリプロピレングリコールオクチルアミン（例えば、Ｎ，Ｎ−ビス（２−メチル−２−ヒドロキシエチル）オクチルアミン）、ポリエチレングリコールステアリルアミン（例えば、Ｎ，Ｎ−ビス（２−ヒドロキシエチル）ステアリルアミン）、ポリプロピレングリコールステアリルアミン（例えば、Ｎ，Ｎ−ビス（２−メチル−２−ヒドロキシエチル）ステアリルアミン）、トリス−（２−ヒドロキシエチル）イソシアヌレートなどの低分子ポリオール等が例示される。
【００３０】
上記説明した、ポリカーボネートジオール１，２以外にポリオールに含まれていてもよい他のポリオールの配合量は、ポリカーボネートジオール１，２の合計量１００質量部に対して、１〜１５質量部であることが好ましい。
【００３１】
ポリイソシアネートは、一分子中に２個以上のイソシアネート基を有していれば特に制限されず、従来公知のものが用いられる。
従来公知のポリイソシアネートとして、例えば、トリレンジイソシアネート（ＴＤＩ）、ジフェニルメタンジイソシアネート（ＭＤＩ）、フェニレンジイソシアネート、キシリレンジイソシアネート（ＸＤＩ）、テトラメチルキシリレンジイソシアネート（ＴＭＸＤＩ）、トリジンジイソシアネート（ＴＯＤＩ）、ナフタレンジイソシアネート（ＮＤＩ）等の芳香族ポリイソシアネート、ヘキサメチレンジイソシアネート（ＨＤＩ）、トリメチルヘキサメチレンジイソシアネート（ＴＭＨＤＩ）、リジンジイソシアネート、ノルボルナンジイソシアナートメチル（ＮＢＤＩ）等の脂肪族ポリイソシアネート、トランスシクロヘキサン−１，４−ジイソシアネート、イソホロンジイソシアネート（ＩＰＤＩ）、Ｈ６ＸＤＩ（水添ＸＤＩ）、Ｈ１２ＭＤＩ（水添ＭＤＩ）、Ｈ６ＴＤＩ（水添ＴＤＩ）等の脂環式ポリイソシアネートなどのジイソシアネート化合物；ポリメチレンポリフェニレンポリイソシアネートなどのポリイソシアネート化合物；これらのイソシアネート化合物のカルボジイミド変性ポリイソシアネート；これらのイソシアネート化合物のイソシアヌレート変性ポリイソシアネート；これらのイソシアネート化合物と上記で例示したポリオール化合物とを反応させて得られるウレタンプレポリマー；等が挙げられ、これらを単独で又は２種以上を併用してもよい。
ポリイソシアネートは、好ましくは、繰り返し単位中にイソシアネート基を含む重合体、具体的には、イソシアネート基を有する１個以上の繰り返し単位、及び、イソシアネート基を有する末端を有していること、すなわち、ポリメリックポリイソシアネートであることが好ましい。上記した従来公知のポリイソシアネートの中でも、ポリメチレンポリフェニレンポリイソシアネートが好ましく用いられる。
【００３２】
上記配合物において、ポリオール中の水酸基に対するポリイソシアネート中のイソシアネート基の当量比は、好ましくは０．８〜１．２である。当量比が０．８未満であると、ポリウレタンフォームの機械的強度が不十分となる場合がある。当量比が１．２を超えると、ポリウレタンフォームが脆くなる場合がある。
【００３３】
上記配合物は、さらに水を含み、水を、ポリオール１００質量部に対し１〜５質量部含むことが好ましい。水を上記範囲で含むことで、水とポリイソシアネートとの発泡反応が適切な程度に促進され、ポリウレタンフォームの密度を０．１〜０．４ｇ／ｃｍ3に調整しやすくなる。水の配合量は、ポリオール１００質量部に対し、好ましくは２〜４質量部である。
【００３４】
上記配合物は、ポリオール、ポリイソシアネート、及び水のほか、本発明の目的を損なわない範囲で、さらに、充填剤、繊維、接着性付与剤、界面活性剤、及び老化防止剤からなる群から選択される少なくとも１つを含むことが好ましい。また、上記配合物は、さらに、触媒、整泡剤等を含んでいてもよい。
【００３５】
上記配合物は、例えば、ポリイソシアネートからなる主剤と、ポリイソシアネートを除く全ての成分を含む硬化剤として調製される。
【００３６】
本実施形態のポリウレタンフォームの密度は０．１〜０．４ｇ／ｃｍ3である。この範囲の密度は、上記説明した配合物を発泡させてポリウレタンフォームを作製することにより得られる。上記範囲の密度は、従来のポリウレタンフォームと比べ低く、本実施形態のポリウレタンフォームは軽量である。
一方で、本実施形態のポリウレタンフォームは、上記配合物を用いて作製したことで、好ましくは、曲げ強度が５０Ｎ／ｃｍ2以上であり、曲げ強さが４００Ｎ／ｃｍ2以上である。また、本実施形態のポリウレタンフォームは、上記配合物を用いて作製したことで、好ましくは、圧縮強度が３０Ｎ／ｃｍ2以上である。さらに、本実施形態のポリウレタンフォームは、上記配合物を用いて作製したことで、好ましくは、圧縮永久ひずみが１０％以下である。すなわち、本実施形態のポリウレタンフォームは優れた機械的強度を有している。
このように、本実施形態のポリウレタンフォームは、軽量でありながら、機械的強度に優れており、種々の用途に用いることができる。例えば、ランフラットタイヤシステムの支持体に用いた場合に、ランフラット耐久性に優れた軽量な支持体を得ることができる。ランフラット耐久性とは、ランフラット走行可能な距離の長さによって評価される特性である。
【００３７】
ポリウレタンフォームの密度は、好ましくは０．１５〜０．３ｇ／ｃｍ3である。
ポリウレタンフォームの曲げ強度は、より好ましくは６０Ｎ／ｃｍ2以上である。一方、曲げ強度の上限値は、例えば、９０Ｎ／ｃｍ2である。
ポリウレタンフォームの曲げ強さは、より好ましくは５００Ｎ／ｃｍ2以上である。一方、曲げ強さの上限値は、例えば、７００Ｎ／ｃｍ2である。
ポリウレタンフォームの圧縮強度は、より好ましくは３５Ｎ／ｃｍ2以上である。一方、圧縮強度の上限値は、例えば、６０Ｎ／ｃｍ2である。
ポリウレタンフォームの圧縮永久ひずみは、より好ましくは８％以下である。一方、圧縮永久ひずみの下限値は、例えば、５％である。
【００３８】
圧縮永久ひずみが１０％以下であるポリウレタンフォームは、上記支持体として用いた場合に、ランフラット走行時に高速で繰り返し荷重を受けたときの変形量が小さく、ランフラット耐久性に優れる。
【００３９】
本実施形態のポリウレタンフォームは、上述したように、ランフラットタイヤシステムの支持体として好適に用いることができる。支持体は、具体的に、タイヤとリムとの間の空洞領域に配置される環状又はタイヤ周方向に分割された複数の部材である。支持体は、例えば、タイヤのトレッド部のタイヤ径方向内側の面（空洞領域に接するタイヤのインナーライナの表面）に固定される。あるいは、支持体は、例えば、空洞領域に接するリムの径方向外側の表面に固定される。支持体は、タイヤあるいはリムに対し、接着剤、粘着剤、緩衝材、発泡成形体、その他機械的に固定する手段、等を用いて固定することができる。
【００４０】
また、本実施形態のポリウレタンフォームは、上述したように、軽量でありながら優れた機械的強度を有しており、ランフラットタイヤシステムの支持体のほか、例えば、船舶、車両、プラント、断熱機器、建築物および構造物、家電製品、家具等の種々の分野で用いることができ、これらの分野で、補強材、断熱材、芯材、浮力材、保温部材、カバー、蓋、振動防止剤、梱包材、型材等として用いることができる。
【００４１】
ポリウレタンフォームの形態は、特に制限されず、環状、ブロック状、板状、シート状等、種々の形態をとりうる。
【００４２】
ポリウレタンフォームは、例えば、ゴム、プラスチック、金属等で構成された構造体とともに使用することができる。具体的には、ポリウレタンフォームは、中空状、筒状、箱状等の構造体の内部空間に配置され、あるいは、板状等の複数の構造体の間に挟持され、あるいは、構造体の表面に固定されて使用される。構造体の材質及び形状は、用途に応じて、軽量化及び機械的強度を両立させる観点から、選択される。
【００４３】
（ポリウレタンフォームの製造方法）
本実施形態のポリウレタンフォームは、ポリオールおよびポリイソシアネートを含む配合物を用いて作製される。ここで説明する配合物は、上記説明した配合物と同様に構成される。
具体的には、配合物を構成する主剤、硬化剤、及び水を混ぜることで、ポリイソシアネートとポリオールとを反応させ重合させるとともに、ポリイソシアネートと水とを反応させて炭酸ガスを重合体中で発生させ（発泡させ）、ポリウレタンフォームを作製する。
ポリウレタンフォームは、型を用いて予め所定の形状に成型した後、上記構造体の内部空間内に配置することができる。あるいは、ポリウレタンフォームは、上記構造体を型として、構造体の内部空間内で配合物を発泡させてことができる。
【００４４】
（実験例）
本発明の効果を調べるために、ポリウレタンフォームを作製し、密度、曲げ強度、曲げ強さ、圧縮強度、及び圧縮永久ひずみを測定した。
【００４５】
ポリウレタンフォームの作製に用いた配合物は、表１に示した配合量に従って原料を配合し、調製した。
【００４６】
【表１】
2020045441.tif 000002
【００４７】
表１に示した原料には、下記に示すものを使用した。表中、原料の量は、質量部で示される。
・ポリカーボネートジオール１：ニッポラン９８２Ｒ、東ソー社製
・ポリカーボネートジオール２：デュラノールＴ５６５０Ｊ、旭化成社製
・ポリカーボネートジオール３：デュラノールＴ５６５１、旭化成社製
・ポリテトラメチレンエーテルグリコール：ＰＴＭＧ１０００、三菱ケミカル社製
・アミン化合物：１，４−アザビシクロ［２．２．２］オクタン、東京化成工業社製
・整泡剤：ＦＺ３７０３（シリコーンオイル）、東レダウコーニング社製
・ポリメリックイソシアネート化合物１：スミジュール４４Ｖ２０（ポリメチレンポリフェニルポリイソシアネート）、住化バイエルウレタン社製、ＮＣＯ基含有率３１％
・ポリメリックイソシアネート化合物２：スミジュール４４Ｖ１０（ポリメチレンポリフェニルポリイソシアネート）、住化バイエルウレタン社製、ＮＣＯ基含有率３１％
比較例５では、表中に示さないが、さらに、触媒としてオクチル酸スズ（ネオスタンＵ−２８、日東化成社製）０．５質量部を添加した。
【００４８】
調整した配合物を、室温（２５℃）で１分間撹拌し、直ちに所定の形状の型内に注入し、発泡させた。発泡が始まってから約３０秒で発泡は観察されなくなった。このあと、反応物を２４時間静置し、発泡及び重合反応を完結させ、実施例１〜４、及び比較例１〜５の試験体を得た。作製した試験体の特性を、下記要領で測定した。結果を表１に示す。
【００４９】
（密度）
ＪＩＳ  Ｋ７２２２に準拠して測定した。この結果、０．１〜０．４ｇ／ｃｍ3だった場合を軽量化できたと評価した。
【００５０】
（曲げ強度、曲げ強さ）
ＪＩＳ  Ｋ７２２１−２に準拠し、温度２３℃、湿度５０％、加圧くさびの移動速度２０ｍｍ／分の条件で曲げ試験を行い、試験体の歪みが５％のときの曲げ強さを測定した。続けて、試験体を５％を超えて歪ませ、試験体が破断したときの曲げ強さを測定した。
（圧縮強度）
ＪＩＳ  Ｋ７２２０に準拠し、温度２３℃、湿度５０％、可動板の移動速度２０ｍｍ／分の条件で圧縮試験を行い、試験体の歪みが１０％のときの圧縮強度を測定した。
【００５１】
（圧縮永久ひずみ）
ＪＩＳ  Ｋ６７６７に準拠して圧縮永久ひずみを測定した。測定は、２３℃、２２時間の条件で行った。
以上の結果、曲げ強度が５０Ｎ／ｃｍ2以上、曲げ強さが４００Ｎ／ｃｍ2以上、圧縮強度が３０Ｎ／ｃｍ2以上、圧縮永久ひずみが１０％以下であった場合を、機械的強度が優れていると評価した。
【００５２】
実施例１〜４と比較例１〜５の比較から、ポリオールとしてポリカーボネートジオール１，２の両方を含む配合物を用いて作製したポリウレタンフォームは、軽量でありながら、機械的強度に優れていることがわかる。
【００５３】
以上、本発明のポリウレタンフォームについて説明したが、本発明は上記実施形態及び実施例に限定されず、本発明の主旨を逸脱しない範囲において、種々の改良や変更をしてもよいのはもちろんである。